(57)【要約】  主としてリーン運転される内燃機関の排ガスからの窒素酸化物の還元除去は、高い酸素含量に基づき困難となる。そのための公知の方法は、還元剤としてのアンモニアまたはアンモニアに分解されうる化合物による窒素酸化物の選択的触媒還元（Ｓｅｌｅｃｔｉｖｅ Ｃａｔａｌｙｔｉｃ Ｒｅｄｕｃｔｉｏｎ ＳＣＲ）による、それに適した触媒（ＳＣＲ触媒）を用いた方法。従来のＳＣＲ触媒に典型的なのは、十分な選択性にて良好な窒素酸化物の変換が達成されうる作動温度ウィンドウが比較的狭いことである。たいていの場合、この作動ウィンドウは３５０℃〜５００℃の温度領域中にある。さらに、その作動ウィンドウが１５０℃〜３５０℃の温度領域中にあるＳＣＲ触媒配合物が存在する。これらはより高い温度では一般に使用可能ではない。それといのも、それらは３５０℃より高いと還元剤として必要とされるアンモニアを窒素酸化物に酸化するからである。従って、主としてリーン運転される内燃機関を有する自動車に典型的であり、かつ２００℃〜６００℃の領域を超えて広がる排ガス温度領域全体をカバーするために、様々な作動温度領域を有する複数の触媒を含有するこれまでたいてい煩雑な排ガス装置システムが必要とされねばならなかった。本発明は、構造化ＳＣＲ触媒を提供し、この作動領域は明らかにより広範囲の温度ウィンドウにわたって広がり、かつこの助けを借りて煩雑な排ガス装置がコンポーネントの節約下で明らかに簡素化されうる。
2009542435.tif 000002
【特許請求の範囲】
【請求項１】
還元剤としてのアンモニアまたはアンモニアに分解されうる化合物の使用下で内燃機関のリーン排ガス中の窒素酸化物を還元するための、場合により触媒不活性担体上に施与されており、かつ排ガスと時間的に連続して接触する複数の触媒活性材料帯域から構成される構造化ＳＣＲ触媒であって、その際、該材料帯域は、ＳＣＲ反応の様々の変換プロフィールを示し、その際、浄化されるべき排ガスと最初に接触する材料帯域の変換プロフィールは、浄化されるべき排ガスと続いて接触する材料帯域の変換プロフィールより高い温度にある、前記構造化ＳＣＲ触媒において、浄化されるべき排ガスと最初に接触する帯域が、鉄交換されたゼオライトを含有し、かつ浄化されるべき排ガスと続いて接触する材料帯域が、遷移金属交換されたゼオライトまたは五酸化バナジウム、三酸化タングステンおよび二酸化チタンまたはそれらの組み合わせ物から成る群から選択された遷移金属酸化物を含有するか、または遷移金属交換されたゼオライトおよび五酸化バナジウム、三酸化タングステンおよび二酸化チタンまたはそれらの組み合わせ物から成る群から選択された遷移金属酸化物を含有することを特徴とする、還元剤としてのアンモニアまたはアンモニアに分解されうる化合物の使用下で内燃機関のリーン排ガス中の窒素酸化物を還元するための構造化ＳＣＲ触媒。
【請求項２】
白金族金属を含有しないことを特徴とする、請求項１記載の構造化ＳＣＲ触媒。
【請求項３】
浄化されるべき排ガスと最初に接触する材料帯域の変換プロフィールが３５０℃〜５００℃の温度領域中にあることを特徴とする、請求項２記載の構造化ＳＣＲ触媒。
【請求項４】
浄化されるべき排ガスと続いて接触する材料帯域の変換プロフィールが１００℃〜４００℃の温度領域中にあることを特徴とする、請求項２記載の構造化ＳＣＲ触媒。
【請求項５】
遷移金属交換されたゼオライトが、銅、マンガン、コバルト、ニッケル、銀および金またはそれらの組み合わせ物から成る群から選択された遷移金属を含有することを特徴とする、請求項４記載の構造化ＳＣＲ触媒。
【請求項６】
遷移金属交換されたゼオライトが銅を含有することを特徴とする、請求項５記載の構造化ＳＣＲ触媒。
【請求項７】
材料帯域が垂直に重ねて配置されており、その際、上の層が、浄化されるべき排ガスと最初に接触する材料帯域であることを特徴とする、請求項１から６までのいずれか１項記載の構造化ＳＣＲ触媒。
【請求項８】
浄化されるべき排ガスと続いて接触する材料帯域が、上の層と、担体として用いられるハニカム体との間に配置されていることを特徴とする、請求項７記載の構造化ＳＣＲ触媒。
【請求項９】
浄化されるべき排ガスと続いて接触する材料帯域が、担体として用いられるハニカム体と同一物であることを特徴とする、請求項７記載の構造化ＳＣＲ触媒。
【請求項１０】
材料帯域の間に、遷移金属原子に対して拡散バリヤーとして作用する別のコーティングが配置されていることを特徴とする、請求項７から９までのいずれか１項記載の構造化ＳＣＲ触媒。
【請求項１１】
コーティングが主として、交換されなかったゼオライト（"Ｈ−ゼオライト"）またはアンモニウム交換されたゼオライトまたはその組み合わせ物を含有することを特徴とする、請求項１０記載の構造化ＳＣＲ触媒。
【請求項１２】
材料帯域が、排ガスの流方向に連続して配置されていることを特徴とする、請求項１から６までのいずれか１項記載の構造化ＳＣＲ触媒。
【請求項１３】
材料帯域が、担体として用いられるハニカム体上に配置されていることを特徴とする、請求項１２記載の構造化ＳＣＲ触媒。
【請求項１４】
材料帯域が、流方向で０〜５ミリメートルの縦伸びを有するオーバーラップ領域を有することを特徴とする、請求項１３記載の構造化ＳＣＲ触媒。
【請求項１５】
材料帯域の間に、流方向で０〜５ミリメートルの縦伸びを有するハニカム体の未コーティング部分が配置されていることを特徴とする、請求項１３記載の構造化ＳＣＲ触媒。
【請求項１６】
浄化されるべき排ガスと最初に接触する材料帯域が、ハニカム体の長さの５〜９５％を占めることを特徴とする、請求項１３記載の構造化ＳＣＲ触媒。
【請求項１７】
請求項１から１６までのいずれか１項記載の構造化ＳＣＲ触媒を含有する排ガス浄化装置。
【請求項１８】
還元剤としてのアンモニアまたはアンモニアに分解されうる化合物の使用下で内燃機関のリーン排ガスから窒素酸化物を除去するための、請求項１から１６までのいずれか１項記載の構造化ＳＣＲ触媒の使用。
【請求項１９】
還元剤としてのアンモニアまたはアンモニアに分解されうる化合物の使用下で内燃機関のリーン排ガスから窒素酸化物を除去するための、請求項１６記載の構造化ＳＣＲ触媒の使用であって、その際、該触媒は、３５０℃を超えない温度で主として運転され、かつ浄化されるべき排ガスと最初に接触する材料帯域が、ハニカム体の長さの５〜５０％を占める、請求項１６記載の構造化ＳＣＲ触媒の使用。
【請求項２０】
還元剤としてのアンモニアまたはアンモニアに分解されうる化合物の使用下で内燃機関のリーン排ガスから窒素酸化物を除去するための、請求項１６記載の構造化ＳＣＲ触媒の使用であって、その際、該触媒は、３５０℃を上回る温度で主として運転され、かつ浄化されるべき排ガスと最初に接触する材料帯域が、ハニカム体の長さの５０〜９５％を占める、請求項１６記載の構造化ＳＣＲ触媒の使用。
【発明の詳細な説明】
【技術分野】
【０００１】
本発明は、還元剤としてのアンモニアまたはアンモニアに分解されうる化合物の使用下での選択的接触還元によって、主としてリーン空燃比で運転される内燃機関の排ガスから窒素酸化物を除去するための構造化触媒に関する。そのような内燃機関は、ディーゼルエンジンおよび直噴ガソリンエンジンである。それらは総称してリーンバーンエンジンと呼ばれる。
【背景技術】
【０００２】
リーンバーンエンジンの排ガスは、通常の有害ガスの一酸化炭素ＣＯ、炭化水素ＨＣおよび窒素酸化物ＮＯxの他に、比較的高い１５体積％までの酸素含量を含む。一酸化炭素および炭化水素は、酸化によって容易に無害にすることができる。窒素酸化物の窒素への還元は、高い酸素含量ゆえにずっと困難である。
【０００３】
酸素の存在において排ガスから窒素酸化物を除去するための公知の方法は、例えば尿素といった前駆体化合物からも現場で生成することができるアンモニアを用いた選択的接触還元（ＳＣＲ法；Selective Catalytic Reduction）の方法である。この方法においては、窒素酸化物とアンモニアとの均化反応が窒素形成下で、ＳＣＲ触媒と略して称される、適した触媒を用いて行われる。
【０００４】
自動車における内燃機関は過渡運転モードにおいて駆動されるので、ＳＣＲ触媒は、激しく変動する駆動条件に際しても良好な選択性で出来る限り高い窒素酸化物変換率(Stickoxidumsaetze)を保証しなければならない。その際、完全でかつ選択的な窒素酸化物の転化が、例えば全負荷運転に際して生じる、非常に高温の排ガス中での高い窒素酸化物量の選択的でかつ完全な変換と同様、低い温度で確保されなければならない。それに加えて、激しく変動する駆動条件は、理想的には還元されるべき窒素酸化物に対して化学量論比で行われるべきアンモニアの実際の供給に際して困難を引き起こす。その結果、ＳＣＲ触媒の頑強性に対する高い要求、つまり触媒負荷量が大いに変化しかつ還元剤供給が変動する場合に窒素酸化物を幅広い温度ウィンドウにおいて高い変換率および選択率で窒素に還元することができる該触媒の能力に対する高い要求が生まれる。
【０００５】
ＥＰ０３８５１６４Ｂ１は、アンモニアにより窒素酸化物を選択的に還元するためのいわゆる完全触媒を記載し、それは酸化チタンおよびタングステン、ケイ素、ホウ素、アルミニウム、リン、ジルコニウム、バリウム、イットリウム、ランタンおよびセリウムの少なくとも１つの酸化物の他に、バナジウム、ニオブ、モリブデン、鉄および銅の酸化物の群から選択された付加的な成分を含有する。
【０００６】
ＵＳ４，９６１，９１７は、アンモニアにより窒素酸化物を還元するための触媒配合物の特許保護を請求し、それは少なくとも１０のシリカ：アルミナ比および全ての空間方向で少なくとも７オングストロームの平均動的直径を有する細孔によって結合されている細孔構造を有するゼオライトの他に、鉄および／または銅を助触媒として含有する。ＥＰ１４９５８０４およびＵＳ６，９１４，０２６は、そのようなゼオライトベース系の安定性を熱水老化条件(hydrothermale Alterungsbedingungen)下で改善するための方法を示す。
【０００７】
上で挙げられた文献中に記載される現在の従来技術を代表するＳＣＲ触媒配合物は、共通して３５０℃を上回る温度で初めて良好な窒素酸化物の転化を示す。一般に反応は、比較的狭い温度範囲内でしか最適な形で進行しない。この反応最適条件はＳＣＲ触媒に典型的であり、かつ触媒の作動方式に基づいている。
【０００８】
反応の最適な化学量論比の結果、１：１モルの一酸化窒素ＮＯおよび二酸化窒素ＮＯ2のアンモニアによる還元は、純粋な一酸化窒素ＮＯの還元より数倍速く進行する。リーンバーンエンジンの排ガス中に含まれる窒素酸化物ＮＯxは主としてＮＯから成り、かつ僅かな割合のＮＯ2しか有さない。しかしながら、ＮＯからＮＯ2への酸化は、３００℃を下回る温度の場合、酸化触媒によって反応促進されなければならないので、ＳＣＲ触媒は、それがある程度の酸化力を有していない場合、低温領域中で顕著な変換率を示さない。他方で、３５０℃を上回る温度における非常に高い酸化力により、アンモニアはリーンバーンエンジンの排ガス中の高い酸素含量によって、低原子価の窒素酸化物、例えば笑気Ｎ2Ｏの形成下で酸化される。そのことによって、一方でＳＣＲ反応のために必要とされる還元剤が失われ、他方でＮＯxが不所望の二次排出物質Ｎ2Ｏの形で生じる。これにより全体で低温ＳＣＲ触媒の作動ウィンドウは非常に狭い温度領域へと明らかに制限される。例えば貴金属含有ＳＣＲ触媒は、非常に高いＮＯx転化率を１００℃から２５０℃の間で示し、その際、触媒が窒素に対して十分な選択性を伴って働く温度領域は、一般に２０〜５０℃に制限されている。
【０００９】
一方で非常に高い酸化力とその結果不足する選択性との間で目的が対立すること、および他方で僅かな酸化力とそのことによって制限される不十分な低温活性との間で目的が対立することが、リーンバーンエンジンの排ガスから窒素酸化物を除去するために、ＥＰ０３８５１６４Ｂ１またはＵＳ４，９６１，９１７の中で挙げられた配合物といったＳＣＲ触媒が、走行中に生じる２００℃から６００℃までの全ての作動温度において窒素酸化物の除去を確かなものとするために、前接続された酸化触媒と組み合わせてまたは／かつ窒素酸化物を還元する別の触媒と組み合わせて使用されなければならない理由となる。窒素酸化物の還元を補う触媒は、低温ＳＣＲ触媒、窒素酸化物貯蔵触媒、ＨＣ−ＤｅＮＯｘ触媒またはその他の適した還元活性触媒技術か、またはそれらを組み合わせたものであってよい。
【００１０】
例えばＵＳ２００６／００３９８４３は、相応するシステムソルーションを開示する。段落［００６２］の中では、有利な実施態様として、排ガス浄化のためのシステムが記載され、その際、ＳＣＲ触媒でコーティングされた基体が、還元剤インジェクターとＳＣＲ触媒およびアンモニア分解触媒でコーティングされている触媒担体との間に配置される。該ＳＣＲ触媒配合物は、この文献中の記載に基づき、有利な一実施態様において、第一の触媒が比較的高い運転温度において最適な形で作動し、他方で第二の触媒がむしろ排ガス系の比較的低温の区域内での使用に適したように選択される。
【００１１】
ＤＥ１０３６０９５５Ａ１は、内燃機関用の排ガス浄化装置を記載し、その際、ＳＣＲ反応において還元剤として利用されるアンモニアが流方向において第一の触媒上で、相応する排ガス構成成分から、リッチ排ガス組成物が存在する場合に生成される。流方向において第二の触媒上では、第一の触媒によって生成されたアンモニアが、リッチ排ガス組成物の場合、一時的に貯蔵される。リーン排ガス組成物の場合、排ガス中に含まれた窒素酸化物は、この一時的に貯蔵されたアンモニアの使用下で還元される。第二の触媒の後ろには、第三の貴金属含有触媒が配置されており、それは白金族金属のＰｔ、ＰｄまたはＲｈの少なくとも１つを担体材料上に含み、その際、該担体材料は、リッチ排ガス組成物の場合、アンモニアを貯蔵し、かつリーン排ガス組成物の場合、アンモニアを放出することができる。この文献の記載に基づき、第二の位置で用いられる標準ＳＣＲ触媒と貴金属含有触媒の温度活性領域は相互に補い合い、その結果、提案された排ガス浄化装置は、窒素酸化物の変換率を、とりわけ低い温度で顕著に上昇させることに成功する。
【００１２】
たしかに、そのようなシステムソルーションは、リーンバーンエンジンの排ガス中に含まれる窒素酸化物がエンジンの過渡運転中に極めて大幅に除去されることを保証する。しかしながら、それは重大な欠点を有する。それというのもまず、必要とされる全ての触媒のために自動車内で構造スペースが提供されなければならないからである。さらに、どの触媒も測定できるほどの排ガス背圧を生み、それは自動車の駆動を可能にするエンジン性能の損失をもたらし、ひいては最終的に燃料消費が高まることにつながる。それ以外に、そのようなシステムソルーションは、自動車の開発段階中、自動車に適用させるための煩雑な試験を要し、それと伴に全ての触媒が変換挙動および選択挙動に関して最適な位置に配置されていることが確保されていなければならない。その際、触媒の最適な位置は、到達しうる運転温度によって決定的に定められ、ひいては一方でエンジンまでの距離間隔によって、かつ他方で排ガス装置中での熱損失によって定められる。当然の事ながら、他のどのコンポーネントも比較的コストが掛かる。
【００１３】
すでに言及したＤＥ１０３６０９５５の段落［００２１］中では、圧力損失を最小化するために、第三の貴金属含有触媒を第二の触媒の流出側帯域上に施与することが提案され、その際、この帯域は、第二の触媒の全長Ｌの５〜５０％となる。
【００１４】
この提案された解決策は、系としての形態によって招かれる問題を限られた形でのみ軽減する。第二の触媒の流出側帯域として取り付けられた第三の触媒は貴金属含有触媒であり、かつ該触媒はその高い酸化力に基づき、２５０℃を上回る温度の場合、窒素に対して不十分な選択性しか有さないので、この温度を上回ると、Ｎ2Ｏの高い二次排出(Sekundaeremissionen)が見込まれる。
【００１５】
ところで本発明の課題は、３５０℃を下回る温度領域中で良好なＳＣＲ活性を有する、アンモニアまたはアンモニアに分解されうる化合物を用いて窒素酸化物を選択的接触還元するための触媒を提供することであり、その際、３５０℃を上回る温度領域中での通常のＳＣＲ活性および選択性が可能な限り完全に保持され続ける。殊に本発明の課題は、活性ウィンドウの拡大にも関わらず、低温領域中で顕著に高まったＮ2Ｏの二次排出を招かない触媒活性成分を提供することである。
【００１６】
この課題は、排ガスと時間的に連続して接触する、複数の触媒活性材料帯域から構成される構造化ＳＣＲ触媒によって解決される。これらの材料帯域は、触媒不活性であってよくまたはそれ自体触媒活性材料帯域であってよい担体上に配置されている。該材料帯域は、ＳＣＲ反応における種々の変換プロフィール(Umsatzprofile)を特徴とする：浄化されるべき排ガスと最初に接触する材料帯域の変換プロフィールは、浄化されるべき排ガスと続いて接触する材料帯域の変換プロフィールより高い温度にある。該触媒は、排ガスと最初に接触する帯域が、鉄交換されたゼオライトを含有し、かつ浄化されるべき排ガスと続いて接触する材料帯域が、遷移金属交換されたゼオライトまたは五酸化バナジウム、三酸化タングステンおよび二酸化チタンまたはそれらの組み合わせ物から成る群から選択された遷移金属酸化物を含有するか、または遷移金属交換されたゼオライトおよび五酸化バナジウム、三酸化タングステンおよび二酸化チタンまたはそれらの組み合わせ物から成る群から選択された遷移金属酸化物を含有することを特徴とする。
【００１７】
本発明による触媒は、その有利な実施態様において、白金族金属、殊に白金、パラジウムまたはロジウムを含有しない。
【００１８】
本発明を詳細に説明する前に、以下で、本発明にとって重要であるいくつかの概念を定義する。
【００１９】
この特許文献の意味における触媒の変換プロフィールは、新鮮な状態のＳＣＲ触媒の最適な作動温度ウィンドウ、つまり窒素酸化物の最大転化率が、触媒の選択性に対する最小の要求で達成される温度領域と理解される。この温度領域の境界は、選択された運転条件下で測定された新鮮な触媒の最大転化率により算定される温度依存性の２つの変換値によって規定される。下方の温度領域中では、触媒の活性挙動およびその酸化力が性能を決定付ける。酸化触媒の特性を決めるのに通常用いられ、かつ当業者に良く知られた術語の"活性挙動(Light-Off-Verhaltens)"に類似して、変換プロフィールの下限としてＴ50値が規定される。これは選択された運転条件下で触媒が特徴として示す最大転化率の５０％が達成される温度である。上方の温度領域中では、該変換は特にアンモニアの過酸化から結果生じる窒素酸化物の形成によって制限される。変換プロフィールの上限として、選択された運転条件下で触媒が特徴として示す最大転化率の９０％を下回る温度が選択される。高い選択性の要求に鑑みて、かつアンモニアの過酸化から生じる笑気Ｎ2Ｏが不所望の二次排出となる事実を考慮して、変換プロフィールとして定義された温度領域は、触媒通過後に測定されたＮ2Ｏ含量が危険限度を超える場合さらに制限される。本出願人によって実施された試験の場合、選択された運転条件下のものとして２５ｐｐｍの最大値が許容されうる。
【００２０】
具体的に示すために、図１には２つの比較例において記載される２つの慣例のＳＣＲ触媒の変換プロフィールが示されている。ＶＫ１の変換プロフィールは、（｜｜｜）で表示された面で見分けられ、かつ２２５℃〜＞５００℃の温度領域を包含する。ＶＫ２の変換プロフィールは、（≡）で表示された面によって示され、その上限は触媒通過後に２５ｐｐｍを超えて上昇するＮ2Ｏ含量によって制限され、かつ１７５℃〜３１０℃の温度領域を包含する。
【００２１】
この特許文献の意味における触媒活性材料帯域は、触媒中に含まれかつ走査電子顕微鏡において閉じられた帯域として見ることが可能な材料領域と理解される。その際、該材料帯域は、不活性担体の触媒活性コーティングであってよい。このコーティングはまた、それが例えば種々の材料の複数の層から成る場合、複数の触媒活性材料帯域から構成されていてよい。材料帯域の概念をより詳しく理解するために、図２は、触媒活性コーティングを有する不活性ハニカム体から成る、流入された触媒の横断面の走査電子顕微鏡写真からの部分図を示す。符号（３）は、不活性担体として用いられたハニカム体を表す。符号（１）および（２）は、コーティングを構成する様々の触媒活性材料帯域を示す。破線で書き込まれた補助線は、互いの材料帯域の境界を明らかにする。
【００２２】
さらに、材料帯域は、１つまたは場合によって複数の材料帯域から成るコーティングが施与されていてよい担体と理解されるが、ただしその前提として、該担体自体はＳＣＲ反応において触媒活性を示す。
【００２３】
本発明による構造化ＳＣＲ触媒は複数の触媒活性材料帯域から構成され、その際、浄化されるべき排ガスと最初に接触する材料帯域の変換プロフィールは、浄化されるべき排ガスと続いて接触する材料帯域の変換プロフィールより高い温度にある。
【００２４】
本発明の有利な一実施態様において、排ガスと最初に接触する材料帯域の変換プロフィールは３５０℃から５００℃の間にある。そのような変換プロフィールは、鉄交換されたゼオライトを含有するＳＣＲ触媒に典型的である。排ガスと続いて接触する材料帯域の変換プロフィールは、有利には１００℃〜４００℃の温度領域中に、とりわけ有利には２００℃〜３５０℃の温度領域中にある。この材料帯域は、本発明により遷移金属交換されたゼオライトおよび／または五酸化バナジウム、三酸化タングステンおよび二酸化チタンから成る群から選択された遷移金属酸化物を含有する。その際、ゼオライト中に含まれる遷移金属として、銅、マンガン、コバルト、ニッケル、銀および金またはそれらの組み合わせ物の群からの１つが用いられる。極めて有利なのは銅である。
【００２５】
その変換プロフィールを特徴とする材料帯域のそのような配置は、３５０℃を下回る温度領域中で窒素酸化物変換率が明らかに上昇することを保証し、その際、３５０℃を上回る温度領域中で、アンモニアの過酸化による低原子価の窒素酸化物への選択性はたいして妨害されない。その結果、ＳＣＲ触媒に典型的な変換プロフィールは、３５０℃を下回るかなりの温度領域分が付加的に拡張されうる。それゆえ本発明による触媒の変換プロフィールの付加的な拡張は、触媒の運転温度に応じてそのつど材料帯域の１つが窒素酸化物の変換に顕著には寄与せず、しかし同時にまた選択性を台無しにすることなく、むしろいわば不活性に挙動する。
【００２６】
本発明による組成物を有する材料帯域の配置は任意によるものではない。浄化されるべき排ガスが比較的低い温度での変換プロフィールを有する材料帯域と最初に接触する材料帯域の逆の配置は目的に合致しない。それというのも、達成可能な変換率が本発明による配置と比較して明らかに減少するからである。
【００２７】
材料帯域は互いに水平にも垂直にも配置されていてよい。図３は、本発明による実施態様を示す。その中で、パート図ＡおよびＢは、重なり合った（垂直の）材料帯域の配置を有する実施態様を示す。パート図Ｃ〜Ｆは、水平の配置、すなわち排ガスの流方向において連続した材料帯域の配置を有する実施態様を示す。符号（４）は、排ガスと最初に接触する、比較的高い温度での変換プロフィールを有する材料帯域を表す。符号（５）および（７）は、排ガスと続いて接触する、比較的低い温度での変換プロフィールを有する材料帯域を表し、その際、符号（７）は、続いて接触する材料帯域がＳＣＲ反応において触媒活性担体である特別なケースにのみ用いられる。符号（６）は不活性担体を表す。パート図Ｃの中で破線により輪郭を付けられた２つの三角部によって表される領域（８）は、材料帯域（４）および（５）のオーバーラップ領域を表示する。パート図Ｅの中の符号（９）で表示された自由面は、不活性担体上の２つの材料帯域間の未コーティングの中間帯域である。
【００２８】
図３Ｂの中で見られるような垂直の配置は、排ガスと続いて接触させられるべき材料帯域（７）として、比較的低い温度での変換プロフィールを有し、同時に担体として比較的高い温度での変換プロフィールを有する別の触媒活性コーティング（４）のために用いられる完全触媒が使用される場合、常に適している。代替的に、不活性担体（６）をまず、比較的低い温度での変換プロフィールを有する触媒活性コーティング（５）でコーティングしてよく、かつそのようにして得られる"低温ＳＣＲ触媒"を、比較的高い温度で良好なＳＣＲ活性およびＳＣＲ選択性を示す触媒活性コーティング（４）のための担体として用いてよい。それによって、図３Ａで示された実施態様が得られる。
【００２９】
層の有利な空間的配置を選択する場合、応用的な観点も考慮されなければならない。図３Ａまたは３Ｂに従って互いに垂直に層が配置される場合、高い温度で材料帯域間のマイナスの相互作用が排除されえないことが考慮されなければならない。例えば、熱誘起によって（５）もしくは（７）から（４）に向かう遷移金属原子の移動は、系の選択性を妨害しうる。それというのも、そのようなイオン移動は、排ガスと最初に接触する材料帯域の酸化力を不所望に高め、結果として、比較的高い温度でアンモニアの過酸化率が高まるからである。
【００３０】
これを防止する一可能性は、遷移金属原子に対して拡散バリヤーとして作用する、材料帯域（５）および（４）もしくは（７）および（４）の間に別のコーティングを配置することである。そのような拡散バリヤーの効果は、使用される材料に応じて、また構造化された自動車排ガス触媒の浄化目的に応じて機械的なまたは化学的な遮断作用に基づいている。有利なのは、化学的な遮断効果を有する拡散バリヤーである。
【００３１】
本発明のとりわけ有利な一実施態様において、垂直に重ねて配置された材料帯域（５）および（４）もしくは（７）および（４）（図３Ａもしくは３Ｂ）の間に、主として交換されなかったゼオライト、いわゆるＨ−交換ゼオライト、および／またはアンモニウム交換されたゼオライトを含有する化学的な遮断効果を有する拡散バリヤーが配置される。Ｈ−ゼオライトの効果は、熱誘起されて触媒活性コーティングからゼオライト遮断層内へと移動する遷移金属原子が、ゼオライトの細孔中に化学的に結合されることに基づく。それに加えて、固体中でイオン交換が行われ、それにより比較的素早く移動する、比較的小さいプロトンの放出が起こる。該遷移金属原子は、プロトンの吸着サイトに化学的にしっかりと結合される。この遷移金属原子の移動はそのようにしてまず止められる。ゼオライト遮断層内の全てのプロトン吸着サイトが遷移金属で交換されて、かつ遮断層内に向かうさらなる移動によって、隣接した触媒活性層の境界面で濃化が起こり、かつ閾値濃度を超えた時に初めて拡散バリヤーはその効果を失う。この点は、拡散バリヤーが触媒活性コーティング内の遷移金属原子の濃度に合わせて寸法決定されることによって防止されうる。
【００３２】
遷移金属原子が、隣接した触媒活性コーティングからアンモニウム交換されたゼオライトからの遮断層内に移動する場合、プロトンの他にアンモニアが放出される。これはゼオライトのケージ構造内でまず一時的に貯蔵され、かつ選択的触媒還元において窒素酸化物を還元するために使用されうる。さらに、Ｈ−ゼオライトのケージ構造内でも、アンモニウム交換されたゼオライトのケージ構造内でも、排ガスからの炭化水素分子が一時的に貯蔵されうる。これらは、その後で同様に還元剤として使用することができる。
【００３３】
材料帯域が水平に、つまり排ガスの流方向に連続して配置される場合（図３Ｃ〜３Ｆ）、材料帯域の接触面は、それがオーバーラップする（図３Ｃ）場合でさえも明らかに減る。そのことによって、遷移金属原子が界面を通って（５）もしくは（７）から（４）に移動する可能性が低くなる。その際、材料帯域（８）のオーバーラップ領域は、触媒の流方向で５ミリメートルの縦伸び(Laengenausdehnung)を超えてはならない。
【００３４】
材料帯域のオーバーラップが、図３Ｄおよび３Ｅの中で示されているように完全に回避されうる場合、層（５）から層（４）への遷移金属原子の拡散による本発明による触媒の選択性の悪影響を懸念する必要はなくなる。それゆえ、これらの実施態様は、変法３Ａ、３Ｂ、３Ｃおよび３Ｆに比べて改善された老化安定性を特徴とし、ひいては極めて有利である。その際、材料帯域（９）の間の距離間隔は、効果的に構造スペースを利用するという理由から、触媒の流方向で５ミリメートルの縦伸びを超えるべきではない。
【００３５】
材料帯域が流方向で連続して配置される場合、同様に材料帯域の長さ比は、用途によって定められた最適な可能性を表す。本発明による構造化ＳＣＲ触媒が、ディーゼル車よりむしろ低い燃焼温度を有する自動車における使用のために、またはエンジンから遠く隔たった、排ガス装置中のむしろ低温の位置にポジショニングし、そうして触媒の運転温度が３５０℃を一般に超えないようにするために準備される場合、浄化されるべき排ガスと続いて接触する材料帯域は、触媒の長さの非常に大きい割合を占めていなければならない。有利なのは、そのような適用において５：９５〜４５：５５の、とりわけ有利には１０〜９０〜２５：７５の材料帯域（４）：（５）の比を有する配置である。その理由は、有利には鉄交換されたゼオライトを含有する材料帯域（４）が、すでに低い温度でアンモニアを貯蔵し、一方でこれを３５０℃を下回る温度で再びただゆっくりと放出する点にある。このアンモニア貯蔵体が、排ガスと最初に接触する材料帯域の大きさを超える場合、この温度領域中で浄化の役目を担う下流の材料帯域から、反応に必要とされるアンモニアが抑えられる。この変換率は減じる。
【００３６】
本発明による構造化ＳＣＲ触媒が、比較的高い燃焼温度を有する、例えばリーンバーン運転される、ガソリン直噴エンジンを有する自動車における使用のために、またはエンジンに近い位置に取り付けるために準備されている場合、有利には鉄交換されたゼオライトを含有する材料帯域（４）がコーティングの主要割合を占めていなければならない。そのような使用において例外ではないように、触媒の運転温度が一般に３５０℃を上回る時、可能な限り僅かなアンモニア−ブレークスルー(Ammoniak-Durchbruchsrate)との組み合わせにおいて第一の材料帯域中での窒素酸物の可能な限り完全な変換が保証されていなければならない。第一の材料帯域を通り抜ける窒素酸化物は、下流の材料帯域中ではその変換プロフィールに基づきもはや満足のいくほど変換されえない。それに加えて、発生するアンモニアは選択性の損失ゆえに別の窒素酸化物へと過酸化されることが想定される。排ガスと二番目に接触する材料帯域の寸法が相応して決定される場合、その酸化力がアンモニア−バリヤー触媒としてプラスに利用されえ、かつそれは排ガス系における別のコンポーネントの節約に寄与しうる。有利なのは、むしろ高温での適用において９５：５〜５５：４５の、とりわけ有利には９０：１０〜７５：２５の材料帯域（４）：（５）の比を有する配置である。
【００３７】
本発明を以下で、２つの比較例、２つの実施例および図１〜７を手がかりにして詳細に説明する。
【図面の簡単な説明】
【００３８】
【図１】２つの慣例のＳＣＲ触媒の変換プロフィールを示す図
【図２】２つの材料帯域（１）および（２）から成る施与されたコーティングを有する不活性ハニカム体（３）による横断面の走査電子顕微鏡写真からの部分図。
【図３】材料帯域の空間的な配置に関して異なる、本発明による構造化ＳＣＲ触媒の有利な実施態様を示す図。
【図４】材料帯域の垂直配置を有する２つの新鮮な本発明による構造化ＳＣＲ触媒の変換プロフィールを示す図。
【図５】材料帯域の垂直配置を有する２つの本発明による構造化ＳＣＲ触媒および従来のＳＣＲ触媒の熱水老化後の窒素酸化物変換率を示す図。
【図６】材料帯域の水平配置を有する新鮮な状態における本発明による構造化ＳＣＲ触媒の変換プロフィールを示す図。
【図７】材料帯域の水平配置を有する本発明による構造化ＳＣＲ触媒および従来のＳＣＲ触媒の熱水老化後の窒素酸化物変換率を示す図。
【００３９】
図３の様々のパーツ図は、本発明による触媒の有利な実施態様を示す。
【００４０】
図３は、本発明による触媒の図示された実施態様に関して包括的な性質も排他的な性質も持たない。この描写は例示的なものである。
【００４１】
比較例１：
この比較例においては、鉄交換されたゼオライトをベースとする慣例のＳＣＲ触媒の変換プロフィールを試験した。そのような触媒は、典型的に３００℃を上回る温度で最大変換率を有する変換プロフィールを示す。以下でＶＫ１と称すこの比較触媒を製造するために、鉄交換されたゼオライトから成る触媒活性コーティング６．４ｇを、不活性のセラミックハニカム体上に施与した。該ハニカム体の体積は０．０４ｌであった。それは、０．１７ｍｍの壁厚でｃｍ2当たり６２個のセルを有していた。
【００４２】
変換プロフィールの試験を、以下のガス濃度を有するモデルガス装置により定置試験において行った：
【表１】
2009542435.tif 000003
【００４３】
アンモニア対窒素酸化物のモル比は、ＳＣＲ活性の試験の場合、通常はアルファで表される：
【化１】
2009542435.tif 000004
【００４４】
表中に列挙されたガス濃度から、α＝０．８５のアルファ値が出される。実施したモデルガステストにおける空間速度は３００００ｈ-1であった。
【００４５】
この試験結果を図１の中で示す。この中で（○）で表示された曲線はＶＫ１に関する結果を示す。この触媒は、新鮮な状態において、３５０℃〜５００℃の温度で７０％の窒素酸化物最大変換率に達する。５００℃にて変換率の減損はなお確認されえないので、約７０％の変換レベルがより高い温度でも維持できることが想定されうる。３５０℃を下回ると、変換率はゆっくりと、ほぼ線状に温度とともに上昇する。Ｔ50は２２５℃である。アンモニアの過酸化によって生じる触媒通過後のＮ2Ｏ含量は、温度ウィンドウ全体において１０ｐｐｍを下回っており、それゆえ変換プロフィールの規定において関連性を持たない。
【００４６】
それに従って、この特許文献が意味するところのＶＫ１に典型的な変換プロフィールは、（｜｜｜）で表示された２２５℃〜＞５００℃の温度領域を包含する。
【００４７】
比較例２：
この比較例においては、銅交換されたゼオライトをベースとする慣例のＳＣＲ触媒の変換プロフィールを試験した。そのような触媒は、本出願人の経験によれば、銅の比較的高い酸化作用に基づき、一般に３５０℃を下回る温度で変換プロフィールを示す。以下でＶＫ２と称すこの比較触媒を製造するために、銅交換されたゼオライトから成る触媒活性コーティング１０ｇを、不活性のセラミックハニカム体上に施与した。該ハニカム体の体積は０．０４ｌであった。それは、０．１７ｍｍの壁厚でｃｍ2当たり６２個のセルを有していた。
【００４８】
試験を、比較例１と同じ条件下で、モデルガス装置により定置試験において行った。
【００４９】
この試験結果を図１の中で示す。この中で（黒塗りされた□）で表示された曲線はＶＫ２に関する結果を示す。この触媒は、新鮮な状態において、１７５℃でのＴ50値を通過した後に２４０℃で７４％の窒素酸化物最大変換率に達する。３５０℃を上回ると、観察された窒素酸化物変換率は明らかに減少し、また３８０℃からは６６％の値を下回る。すでにより低い温度で、アンモニアの過酸化の結果生じるＮ2Ｏ濃度が２５ｐｐｍを超えるまでに上昇する。
【００５０】
それに従って、この特許文献が意味するところのＶＫ２に典型的な変換プロフィールは、（≡）で表示された１７５℃〜３１０℃の温度領域を包含する。
【００５１】
図１は、慣例のＳＣＲ触媒に典型的な作動領域の制限を非常に明らかに示し、それは一方でＮＯからＮＯ2への効果的な前酸化に少なくとも必要とされる酸化力と、他方で還元剤として使用されるアンモニアの過酸化を防止するために、なんとか許容され得る最大利用可能な酸化力との間の目的の対立によって起こる。
【００５２】
実施例１：
垂直の材料帯域配置を有する、２つの本発明による構造化ＳＣＲ触媒の変換プロフィールおよび老化挙動を試験した。該触媒を製造するために、２つの材料帯域から成る触媒活性コーティングを、不活性セラミックハニカム担体上に施与した。このために、該ハニカム体にまず、比較例２からの触媒ＶＫ２に相当する銅交換されたゼオライトからの材料帯域を備え付け、かつ該コーティングの接着をより良好なものとするために５００℃で２時間のあいだ空気中で焼成した。引き続き、比較例１からのＶＫ１に相当する鉄交換されたゼオライトから成る別の材料帯域を施与した。このように、図３Ａに相当する垂直の材料帯域配置を有し、かつ０．０４ｌの触媒体積を有する２つの本発明による触媒を製造した。両触媒は、ｃｍ2当たり６２個のセルのセル数および０．１７ｍｍの壁厚を有していた。この２つの本発明による触媒の本質的な違いは、次の表中に記載された材料帯域の量比にあった。
【００５３】
【表２】
2009542435.tif 000005
【００５４】
そのような材料帯域の配置の場合、浄化されるべき排ガスはまず、鉄交換されたゼオライトから成る、比較的高い温度での変換プロフィールを特徴とする材料帯域を通って拡散する。そこでは３５０℃を上回る運転温度でＳＣＲ反応が起こる。この上方の材料帯域を貫通した後、下に位置する、銅交換されたゼオライトを含有する層に達し、該層内では、場合によって未反応の窒素酸化物が未反応のアンモニアと反応する。殊にこれは、触媒の運転温度がなお３５０℃を下回っている場合に起こる。
【００５５】
この２つの本発明による触媒の変換プロフィールを、新鮮な状態で、定置モデルガステストにおいて試験した。選択した試験条件は、ちょうど比較例１の中で列挙した条件に対応させた。図４は、この試験結果を示す。
【００５６】
２つの本発明による触媒は、比較例１および２からの比較触媒より幅を広くもつかあるいは大きい、目的とする作動ウィンドウをカバーする変換プロフィールの領域を有する。Ｖ１は１８０℃のＴ50値を有し、低温領域中での窒素酸化物変換率の上昇が１６０℃のＴ50を有するＶ２よりいくらかゆっくりであることを示す。最大転化率は、Ｖ１に関しては２９０℃で７６％であり、Ｖ２に関しては２４０℃で７８％の転化率を示す。その結果生じるＶ１における転化率６８％もしくはＶ２における転化率７０％の変換領域の上限は、４９０℃（Ｖ１）もしくは４２５℃（Ｖ２）である。触媒通過後に２５ｐｐｍを超えるＮ2Ｏ含量は観察されない。
【００５７】
測定したデータから、Ｖ１に関しては、（｜｜｜）で印された１８０℃〜４９０℃の変換プロフィールがもたらされる。（≡）で表示されたＶ２の変換プロフィールは、１６０℃〜４２５℃の温度領域を包含する。
【００５８】
現在の従来技術を代表する２つの比較例からの選択された比較触媒と比べて、２つの本発明による触媒は、明らかにより低い温度に向かって延びたもしくは拡大した変換プロフィールを示した。ＶＫ２と比べて、変換プロフィールの顕著な広がりが得られる。ＶＫ１と比べて、Ｖ１は、使用に関連性を持つ測定された温度領域中での変換プロフィールの広がりを得る。
【００５９】
新鮮な状態での変換プロフィールに加えて、これらの２つの触媒に関して、熱水老化後の性能挙動を試験した。そのために触媒Ｖ１およびＶ２を、窒素中で酸素１０％および水蒸気１０％から成る雰囲気を占める７００℃に熱した炉の中で４８時間のあいだ人工老化に供した。引き続き、２つの触媒を新たに、比較例１の中で挙げた条件下でモデルガス装置によりテストした。従来のＳＣＲ触媒と比較するために、ＶＫ１を同じ処理およびテストに供した。この試験結果を図５の中で示す。
【００６０】
本発明による触媒は、熱水老化後、期待通りに、殊に３５０℃より下で窒素酸化物変換率の著しい損失を示す。この挙動は、ＶＫ１が示すように従来のＳＣＲ触媒から公知であり、これまでまだ未解決の一般的な問題である。とは言っても、本発明による触媒の観察された性能の低下は、慣例の触媒よりも非常に激しい。これは、２つの材料帯域間のマイナスの相互作用、おそらくは選択性を台無しにする遷移金属原子の制御されなかった移動に起因するものとみなすことができる。そのような相互作用は、材料帯域間の接触面を小さくすることによってかなり最小化することができる。
【００６１】
それに従って、材料帯域の水平配置が本発明の有利な実施態様であるのは、殊に触媒が、排ガス中での温度および水蒸気含量が非常に高い場合に使用される時である。
【００６２】
実施例２：
この実施例においては、図３Ｄの中で示されているように、材料帯域の水平配置を有する本発明による触媒を試験した。そのために、０．１７ｍｍの壁厚を有し、０．０４ｌの体積およびｃｍ2当たり６２個のセルのセル数を有する不活性セラミックハニカム体に、２つの材料帯域から成るコーティングを備え付けた。まずそれに、鉄交換されたゼオライトから成る材料帯域を慣例の浸漬法において不活性担体の長さの半分まで施与した。その後にまだ未コーティングの半分に、銅交換されたゼオライトから成る材料帯域を備え付け、そうして２つの材料帯域がオーバーラップ帯域を持たずに接した。
【００６３】
定置モデルガステストにおいて、そのようにして製造した触媒Ｈ１を試験した。その際、比較例１の中で記載した同じテスト条件を選択した。該触媒を、鉄交換されたゼオライトを含有しかつ比較的高い温度にある変換プロフィールを有する材料帯域が、貫流するモデルガスと最初に接触しなければならないようにモデルガス反応器中に取り付けた。この測定結果を図６の中で示す。
【００６４】
材料帯域の水平配置を有する本発明による触媒Ｈ１は、１８０℃の温度から４０％を超える窒素酸化物変換率に達する。８１％の最大変換率には、３００℃から７９〜８０％の変換水平域を通過した後に４４０℃で達する。その後に変換率はやや減少するが、その際、５００℃までの試験を行った温度領域中で７２％を下回る減少は観察されない。触媒通過後に測定した笑気濃度は、一般に１０ｐｐｍ未満である。
【００６５】
この結果より、測定した触媒に関して、細線を引いた面で表示された１８０℃〜＞５００℃の変換プロフィールが生まれる。これは従来のＳＣＲ触媒に比べて、殊に低温領域に向けて変換プロフィールがかなり拡大したことを意味する。
【００６６】
新鮮な状態における変換プロフィール分析を終えた後、本発明による触媒Ｈ１を、比較例１により製造した触媒ＶＫ１'と一緒に炉の中で熱水条件下において人工老化に供した。老化の継続時間は４８時間で、温度は６５０℃であった。炉の中の雰囲気は、窒素中で酸素１０体積％および水蒸気１０体積％から成っていた。老化後、２つの触媒を定置モデルガステストにおいて試験し、その際、新たに、比較例１の中で記載した試験条件を用いた。一方で触媒Ｈ１の取り付け方向は、モデルガスがまず、鉄交換されたゼオライトを含有する材料帯域を貫流しなければならないように選択した。
【００６７】
この試験結果を図７の中で示す。実施例１において示された結果と同様、水平の材料帯域配置を有する本発明による触媒Ｈ１についても、ＶＫ１'のような従来の触媒からも公知である、低温領域中での窒素酸化物変換率の明らかな低下が観察される。実施例１からの本発明による構造化ＳＣＲ触媒Ｖ１およびＶ１と異なって、３００℃を上回る温度領域中でのＶＫ'の変換レベルは、しかしながらＨ１により維持されうるかもしくはやや優れることもある。３００℃を上回った時、Ｈ１は老化後に慣例のＳＣＲ触媒と比較して変換率が明らかに改善する。材料帯域の水平配置によって、つまり新鮮状態における拡大した変換プロフィールに加えて、熱水条件下での老化安定性の改善も得られる。
【符号の説明】
【００６８】
（１）および（２）  材料帯域
（３）  不活性ハニカム体
（４）  排ガスと最初に接触する比較的高い温度での変換プロフィールを有する材料帯域
（５）  ＳＣＲ反応において触媒活性担体でない場合に、排ガスと続いて接触する比較的低い温度での変換プロフィールを有する材料帯域
（６）  不活性担体
（７）  排ガスと続いて接触する比較的低い温度での変換プロフィールを有する材料帯域としてのＳＣＲ反応における触媒活性担体
（８）  材料帯域のオーバーラップ領域
（９）  未コーティングの中間帯域
ＡおよびＢ  ２つの材料帯域の可能な垂直配置
Ｃ  オーバーラップ領域を有する不活性担体上での２つの材料帯域の水平配置
ＤおよびＥ  オーバーラップ領域を持たない不活性担体上での２つの材料帯域の水平配置
Ｆ  排ガスと続いて接触する材料帯域がＳＣＲ反応における触媒活性担体である時の、部分的なオーバーラップ領域を有する２つの材料帯域の水平配置
【図１】
2009542435.tif 000006
【図２】
2009542435.tif 000007
【図３Ａ】
2009542435.tif 000008
【図３Ｂ】
2009542435.tif 000009
【図３Ｃ】
2009542435.tif 000010
【図３Ｄ】
2009542435.tif 000011
【図３Ｅ】
2009542435.tif 000012
【図３Ｆ】
2009542435.tif 000013
【図４】
2009542435.tif 000014
【図５】
2009542435.tif 000015
【図６】
2009542435.tif 000016
【図７】
2009542435.tif 000017
【国際調査報告】
2009542435.tif 000018
2009542435.tif 000019
2009542435.tif 000020
2009542435.tif 000021
2009542435.tif 000022
2009542435.tif 000023